(57)【要約】  本発明は、好ましい実施形態では、リアルタイムＤＰＨＭを提供し、破壊的な問題を解決／軽減するために、ロードリフティング構造（翼および着陸装置など）に容易に一体化することができる感知システムに関する。広くは、本感知システムは、少なくとも１つのシム部をＴＥＮＧまたはＰＥＮＧなど少なくとも１つのナノ発電機と組み合わせる。本感知システムの主な利点は、単一の構造において、以下の機能、すなわち（ａ）感知システムが設置される構成部品内のギャップ管理、（ｂ）感知システムが設置される構成部品のための測定データの収集／記憶、（ｃ）感知システムが設置される構成部品の動作環境からエネルギーをハーベスティング／貯蔵すること（たとえば、本感知システムが航空機の構造状態の査定のために使用されるときのＤＰＨＭデータ）、および（ｄ）感知システムが設置される構成部品のための測定データをユーザインターフェースにワイヤレス送信することを組み合わせることである。
2021502566.tif 000002
【特許請求の範囲】
【請求項１】
少なくとも１つのナノ発電機部に対して固定された少なくとも１つのシム部を備える感知システム。
【請求項２】
前記ナノ発電機部は、圧電ナノ発電機を備える、請求項１に記載の感知システム。
【請求項３】
前記圧電ナノ発電機は、ＩｎＮナノワイヤベースのナノ発電機を備える、請求項２に記載の感知システム。
【請求項４】
前記圧電ナノ発電機は、ＺｎＯナノワイヤベースのナノ発電機を備える、請求項２に記載の感知システム。
【請求項５】
前記圧電ナノ発電機は、以下の要素、すなわち
（ａ）基材
（ｂ）電気絶縁バッファ層
（ｃ）第１の電極要素
（ｄ）機械的および／または熱エネルギーを電気エネルギーに変換するように構成された圧電要素、および
（ｅ）第２の電極要素
を有する積層構造を備え、
前記圧電ナノ発電機は、前記積層構造をカプセル封入するカプセル封入要素をさらに備える、請求項２に記載の感知システム。
【請求項６】
前記基材は、ポリマーである、請求項５に記載の感知システム。
【請求項７】
前記基材は、非ポリマー材料である、請求項５に記載の感知システム。
【請求項８】
前記基材は、可撓性材料を含む、請求項５〜７のいずれか一項に記載の感知システム。
【請求項９】
前記基材は、剛性材料を含む、請求項５〜７のいずれか一項に記載の感知システム。
【請求項１０】
前記基材は、ポリエチレンナフタレート（ＰＥＮ）を含む、請求項５〜７のいずれか一項に記載の感知システム。
【請求項１１】
前記基材は、アルミニウムをふくむ、請求項５〜７のいずれか一項に記載の感知システム。
【請求項１２】
前記基材は、シリコンウェハを含む、請求項５〜７のいずれか一項に記載の感知システム。
【請求項１３】
前記基材は、クロムで被覆されている、請求項５〜１２のいずれか一項に記載の感知システム。
【請求項１４】
前記電気絶縁バッファ層は、ポリマーである、請求項５〜１３のいずれか一項に記載の感知システム。
【請求項１５】
前記電気絶縁バッファ層は、非ポリマー材料である、請求項５〜１３のいずれか一項に記載の感知システム。
【請求項１６】
前記電気絶縁バッファ層は、窒化ケイ素（ＳｉＮ）を含む、請求項５〜１３のいずれか一項に記載の感知システム。
【請求項１７】
前記電気絶縁バッファ層は、二酸化ケイ素（ＳｉＯ2）を含む、請求項５〜１３のいずれか一項に記載の感知システム。
【請求項１８】
前記電気絶縁バッファ層は、酸化アルミニウムを含む、請求項５〜１３のいずれか一項に記載の感知システム。
【請求項１９】
前記第１の電極要素は、光透過性の第１の電極を備える、請求項５〜１８のいずれか一項に記載の感知システム。
【請求項２０】
前記第１の電極要素は、アルミニウムドープの酸化亜鉛（ＡＺＯ）、たとえば、２重量％のＡｌ2Ｏ3＋９８重量％のＺｎＯの層を備える、請求項５〜１８のいずれか一項に記載の感知システム。
【請求項２１】
前記第１の電極要素は、酸化インジウムスズ（ＩＴＯ）層を備える、請求項５〜１８のいずれか一項に記載の感知システム。
【請求項２２】
前記圧電要素は、ｎ−ｐホモ接合ＺｎＯ圧電ナノ発電機要素を備える、請求項５〜２１のいずれか一項に記載の感知システム。
【請求項２３】
前記圧電要素は、ＩｎＮナノワイヤベースの圧電ナノ発電機要素を備える、請求項５〜２１のいずれか一項に記載の感知システム。
【請求項２４】
前記圧電要素は、ポリマーの複数の層を備える、請求項５〜２３のいずれか一項に記載の感知システム。
【請求項２５】
前記圧電要素は、非ポリマー材料の複数の層を備える、請求項５〜２３のいずれか一項に記載の感知システム。
【請求項２６】
前記圧電要素は、有機および／または無機材料の単一または複数の層を備える、請求項５〜２３のいずれか一項に記載の感知システム。
【請求項２７】
前記第２の電極要素は、光透過性の第２の電極を備える、請求項５〜２６のいずれか一項に記載の感知システム。
【請求項２８】
前記第２の電極要素は、アルミニウムドープの酸化亜鉛（ＡＺＯ）、たとえば、２重量％Ａｌ2Ｏ3＋９８重量％ＺｎＯの層を備える、請求項５〜２６のいずれか一項に記載の感知システム。
【請求項２９】
前記第２の電極要素は、酸化インジウムスズ（ＩＴＯ）層を備える、請求項５〜２６のいずれか一項に記載の感知システム。
【請求項３０】
前記第１の電極要素と前記第２の電極要素は同じである、請求項５〜２９のいずれか一項に記載の感知システム。
【請求項３１】
前記第１の電極要素と前記第２の電極要素は異なる、請求項５〜２９のいずれか一項に記載の感知システム。
【請求項３２】
前記カプセル封入要素は、ポリマーである、請求項５〜３１のいずれか一項に記載の感知システム。
【請求項３３】
前記カプセル封入要素は、非ポリマー材料である、請求項５〜３１のいずれか一項に記載の感知システム。
【請求項３４】
前記カプセル封入要素は、ポリジメチルシロキサン（ＰＤＭＳ）を含む、請求項５〜３１のいずれか一項に記載の感知システム。
【請求項３５】
前記電気絶縁バッファ層および前記第１の電極要素の一方または両方が、物理堆積法を使用して前記基材上に堆積される、請求項５〜３４のいずれか一項に記載の感知システム。
【請求項３６】
前記電気絶縁バッファ層および前記第１の電極要素の両方が、物理堆積法を使用して前記基材上に堆積される、請求項５〜３４のいずれか一項に記載の感知システム。
【請求項３７】
前記物理堆積法は、１５０℃での無線周波数（ＲＦ）マグネトロンスパッタリングである、請求項３５または３６に記載の感知システム。
【請求項３８】
前記圧電要素は、物理堆積法によって前記第１の電極要素上で成長される、請求項５〜３７のいずれか一項に記載の感知システム。
【請求項３９】
前記圧電要素は、化学堆積法によって前記第１の電極要素上で成長される、請求項５〜３７のいずれか一項に記載の感知システム。
【請求項４０】
前記圧電要素は、熱水法を使用して成長されるＺｎＯホモ接合ナノワイヤを備えるｎ−ｐホモ接合ＺｎＯ圧電ナノ発電機要素を備える、請求項５〜３７のいずれか一項に記載の感知システム。
【請求項４１】
前記熱水法は：
ｎ型ＺｎＯナノワイヤを成長させるための水溶液を提供することと、ここで、前記水溶液は、硝酸亜鉛（Ｚｎ）六水和物（２５ｍＭ）、ヘキサメチレンテトラミン（２５ｍＭ）、および硝酸アルミニウム（Ａｌ）九水和物の混合物を備え、混合溶液内の（Ａｌ＋Ｚｎ）に対するＡｌの原子比は、３重量％で制御されるものであり；
ドーピング剤（硝酸リチウム（Ｌｉ）（７５ｍＭ）など）を前記水溶液（高濃度ｐ型）に追加することと；
前記ｎ型ＺｎＯナノワイヤの成長中、８８℃の実質的に一定の温度で前記水溶液を維持することと；
成長時間（約５００ｎｍ／時）によって前記ｎ型ＺｎＯナノワイヤの長さを制御することと、ここで、ｎ型セクションのための１時間と、その直後に、Ｌｉドープのｐ型セクションのための追加の３０分が続くものであり、
を備える、請求項４０に記載の感知システム。
【請求項４２】
前記ナノ発電機部は、摩擦電気ナノ発電機を備える、請求項１に記載の感知システム。
【請求項４３】
前記摩擦電気ナノ発電機は、ＰＥＴベースのナノ発電機である、請求項４２に記載の感知システム。
【請求項４４】
前記摩擦電気ナノ発電機は、ＰＤＭＳベースのナノ発電機である、請求項４２に記載の感知システム。
【請求項４５】
前記摩擦電気ナノ発電機は、ＰＥＴ／ＰＤＭＳベースのナノ発電機である、請求項４２に記載の感知システム。
【請求項４６】
前記少なくとも１つのナノ発電機部は、
（ａ）ひずみ感知部と、
（ｂ）エネルギーハーベスティング部と、
（ｃ）データ管理部と
を備える、請求項１〜４５のいずれか一項に記載の感知システム。
【請求項４７】
前記エネルギーハーベスティング部は、ハーベスティングされたエネルギーを貯蔵するように構成されたエネルギー貯蔵部を備える、請求項４６に記載の感知システム。
【請求項４８】
前記エネルギー貯蔵部は、前記感知システムに給電するように構成される、請求項４７に記載の感知システム。
【請求項４９】
前記データ管理部は、測定データを前記ひずみ感知部から遠隔の場所に送信するように構成される、請求項４６〜４８のいずれか一項に記載の感知システム。
【請求項５０】
前記データ管理部は、測定データを前記ひずみ感知部から遠隔の場所にワイヤレスで送信するように構成される、請求項４６〜４８のいずれか一項に記載の感知システム。
【請求項５１】
前記少なくとも１つのシム部は、金属を備える、請求項１〜５０のいずれか一項に記載の感知システム。
【請求項５２】
前記金属は、アルミニウム、鋼、ステンレス鋼、チタン、真鍮、銅、それらの複合物、およびそれらの合金からなる群から選択される、請求項５１に記載の感知システム。
【請求項５３】
前記少なくとも１つのシム部は、オーステナイトニッケル・クロム系合金を備える、請求項１〜５１のいずれか一項に記載の感知システム。
【請求項５４】
前記少なくとも１つのシム部は、リチウム・アルミニウム合金を備える、請求項１〜５１のいずれか一項に記載の感知システム。
【請求項５５】
前記少なくとも１つのシム部は、プラスチックを備える、請求項１〜５１のいずれか一項に記載の感知システム。
【請求項５６】
前記少なくとも１つのシム部は、ポリマーを備える、請求項１〜５１のいずれか一項に記載の感知システム。
【請求項５７】
前記少なくとも１つのシム部は、炭素繊維材料を備える、請求項１〜５１のいずれか一項に記載の感知システム。
【請求項５８】
前記少なくとも１つのシム部は、ガラス繊維を備える、請求項１〜５１のいずれか一項に記載の感知システム。
【発明の詳細な説明】
【技術分野】
【０００１】
[0001]本願は、２０１７年１１月１０日に出願されたカナダ特許出願第２，９８５，２３８号の米国特許法第１１９条（ｅ）項に基づく利益を主張し、その内容は、参照により本明細書に組み込まれている。
【０００２】
[0002]その態様の１つでは、本発明は、感知システムに関し、より詳細には、少なくとも１つのシムデバイスに結合された少なくとも１つの圧電感知デバイスを備える感知システムに関する。この感知システムは、たとえば、航空機、宇宙機など航空宇宙応用例で使用され得る。
【背景技術】
【０００３】
[0003]航空旅行は、旅客および貨物の輸送の速く効率的な形態として世界中で広く使用されており、その普及は、人口増大と移動に伴って増大することが予想されている。Ａｉｒｂｕｓ社は、航空交通が年間５％未満で成長し続けると予想している。航空機の構造完全性は、重要性の最も高いものであり、安全な運航状態を維持することは、航空旅行に対する需要が増大するにつれて困難なものになる。
【０００４】
[0004]米国オクラホマ州の大手ＭＲＯ（メンテナンス、修理、オーバーホール）機関Ｃｏｖｉｎｇｔｏｎ  Ａｉｒｃｒａｆｔによって言及されているように、「航空機地上滞留」またはＡＯＧは、営業利益率を著しく減少させる可能性がある。ＡＯＧは、航空機における機械的な問題により飛行機が安全に飛行できなくなったとき航空機ＭＲＯ職員によって使用される用語である。次いで、飛行機は地上滞留され、場合によっては、その会社が所有する同じ製造元およびモデルの他の飛行機もまた、地上滞留される可能性がある。２０１１初頭、大手の一航空会社が、飛行中、Ｂｏｉｎｇ７３７の胴体にひび割れが現れた後、約３００便をキャンセルしたことが記録されている。その結果、その航空会社は７９機の飛行機をＡＯＧ状態にし、これはその航空会社に４００万ドルもの減収を負わせた。したがって、多くのＭＲＯ機関および航空会社によって、使用不能時間ならびに日常メンテナンスのためのターンアラウンドタイムを削減するために、メンテナンス、修理、オーバーホールを事前に計画およびスケジューリングすることができるように、リアルタイムの航空機診断および予後ヘルスモニタリング（ＤＰＨＭ）が開発および展開されることが非常に望まれている。
【０００５】
[0005]シム。航空宇宙および防衛は、それらの製造およびアセンブリにおける高度な精度を必要とする。品質尺度は、最終的な一体化および主要なサブシステム組立てが実施されるとき０．０００１〜０．０００４インチの間に及ぶが、業界が生産する構造および構成部品−たとえば着陸装置、エンジン、機体および他のサブシステムにおいてギャップが存在する。ギャップ管理は、従来、部品同士を位置合わせし、それらを嵌め合わせ、および／または摩耗を低減するために使用されるワッシャまたは材料の薄い帯板などシム構成部品を使用することによって行われる。異なる必要、特に異なる厚さに対する必要を満たすために、剥離可能なシム部品が開発されており、これらは、接着剤によって一体化される多くの薄い層からなり、層ごとに剥離することができる。
【０００６】
[0006]航空機診断および予後ヘルスモニタリング（ＤＰＨＭ）。航空機診断および予後ヘルスモニタリング（ＤＰＨＭ）は、先進のセンサ技術を使用する航空機の構造状態の査定である。航空機ＤＰＨＭは、２つの重要な側面、すなわち負荷モニタリングおよび損傷査定を有する。負荷モニタリングは、２つの方法、すなわち直接測定のために重要な点に取り付けられた、限られた数の有線ひずみセンサを使用すること、および他の場所における負荷を推定するために飛行パラメータ（飛行時間、加速度、空気圧／密度など）をモニタすることの組合せによって実施される。損傷査定は、バードストライク、異物、およびメンテナンスに起因するものなど事故によって誘発される損傷、ならびに熱および流体暴露による金属構造の腐食、複合構造の離層、および非金属構造の劣化など環境によって引き起こされる損傷の検出／評価／モニタリングを包含する。
【０００７】
[0007]エネルギーハーベスティング。現在、有線センサネットワークは、依然としてＤＰＨＭのための業界標準であり、大抵のＢｏｉｎｇ／Ａｉｒｂｕｓ／Ｂｏｍｂａｒｄｉｅｒ／Ｅｍｂｒａｅｒ航空機で広く展開されている。有線システムは、設計自由度、多用途のＤＰＨＭ機能、および最小限のノイズ干渉などの利点を提供する。しかし、有線ネットワークの設置は、著しい労力とコストを必要とする誤りを犯しやすいプロセスとなり得る。また、これは航空機に余分な重量を追加する。翼などいくつかのスポットの場合、ワイヤの設置は、航空機の構造を解体することをしばしば必要とする。別法として、ワイヤレスセンサシステムが配線問題を効果的に解消することができる。ワイヤレスシステムの場合、信頼性の高い長持ちする電源が重要になる。１つの新たに出現した技術は、周囲のエネルギー源（太陽、振動、熱）からエネルギーをハーベスティングすることである。それらのうち、航空機動作環境では機械的エネルギーが至る所で使用可能であり、これは、天候および周辺環境から独立であり、ワイヤレスセンサに給電するためにハーベスティングされ得る。
【０００８】
[0008]ＰＥＮＧおよびＴＥＮＧ。摩擦電気ナノ発電機および圧電ナノ発電機（ＴＥＮＧおよびＰＥＮＧ）は、再生可能、軽量、および低コストのエネルギー源の設計および応用のための有望なビルディングブロックと考えられている。摩擦電気ナノ構造と圧電ナノ構造はどちらも、機械的エネルギーを電気に変換することができる。ＴＥＮＧの基本作動原理は、接触帯電と静電誘導の組合せである。複数の平面内電荷分離サイクルで生じる電荷移動を通じて、連続する電流出力が得られる。ＴＥＮＧは、典型的には、高いエネルギー収集効率を生み出すが、その複数の層の物理的な接触および分離動作を必要とする。ＰＥＮＧでは、ひずみ、圧力、または外力が加えられたとき各ナノ構造の端部で圧電分極が生じる。この分極は、電荷分離をもたらし、押圧解放サイクルにおいてパルス電圧／電流出力を生み出す。
【０００９】
[0009]今日までの当技術分野における進歩にもかかわらず、航空機に対して非侵入型で影響が最小限であり、設置およびメンテナンスが容易であり、高精度な、リアルタイムのその場でのＤＰＨＭの必要が満たされていない。より具体的には、当技術分野では、リアルタイムＤＰＨＭを提供するためにロードリフティング構造（翼および着陸装置など）に容易に組み込むことができる感知システムが依然として求められている。
【発明の概要】
【００１０】
[0010]本発明の目的は、従来技術の上述の欠点のうちの少なくとも１つを解決または軽減することである。
【００１１】
[0011]本発明の別の目的は、新規の感知システムを提供することである。
【００１２】
[0012]したがって、その態様の１つでは、本発明は、少なくとも１つのナノ発電機部に対して固定された少なくとも１つのシム部を備える感知システムを提供する。
【００１３】
[0013]したがって、本発明者らは、リアルタイムＤＰＨＭを提供し、破壊的な問題を解決／軽減するために、ロードリフティング構造（翼および着陸装置など）に容易に一体化することができる感知システムを考えた。広くは、本感知システムは、少なくとも１つのシム部をＴＥＮＧおよびＰＥＮＧなど少なくとも１つのナノ発電機と組み合わせる。
【００１４】
[0014]ＰＥＮＧは、外部ひずみに対して優れた感度を示す。ＰＥＮＧおよびＴＥＮＧにおける最近の開発を考えると、ＴＥＮＧおよびＰＥＮＧの両方からの利益を組み合わせることができる新規のハイブリッドデバイスは、エネルギー変換効率を向上させるだけでなく、自己給電式ひずみセンサなど新しい機能をも達成し得る本感知システムで使用するために特に好ましい。
【００１５】
[0015]本感知システムの大きな利点は、単一の構造において、以下の機能、すなわち（ａ）このシステムが設置される構成部品内のギャップ管理、（ｂ）感知システムが設置される構成部品のための測定データの収集／記憶、（ｃ）このシステムが設置される構成部品の動作環境からエネルギーをハーベスティング／貯蔵すること（たとえば、本感知システムが航空機の構造状態の査定のために使用されるときのＤＰＨＭデータ）、および（ｄ）このシステムが設置される構成部品のための測定データをユーザインターフェースにワイヤレス送信することを組み合わせることである。
【００１６】
[0016]本発明者らの知る限り、特徴のそのような組合せを有する感知システムはこれまで知られていない。
【００１７】
[0017]本発明の好ましい実施形態の詳細な説明は、航空宇宙応用例での本感知システムの使用（航空機の構造状態の査定時にＤＰＨＭデータを取得し送信することを含むが、それだけには限らない）を参照して述べられることになるが、本感知システムは、感知システムが含まれる構成部品のためにギャップ管理と測定データの収集／記憶／送信との組合せを有することが望ましい他の応用例において適用することができることを、明確に理解されたい。
【００１８】
[0018]本感知システムによって測定されるデータは、ひずみデータとすることができ、感知システムの応用例に応じて多くの方法で処理／解釈することができる。それに加えて、または別法として、本感知システムは、構成部品（たとえば、航空機の翼）内に設置し、その構成部品の（許容されるパラメータ内または外の）負荷、動き、摩耗、前兆となる摩耗、および潜在的なまたは実際の故障などを測定するために使用することができる。
【００１９】
[0019]本感知システムの好ましい実施形態では、記憶および送信されることになる測定データは、ひずみセンサから測定されるひずみ信号となる。一実施形態では、元のデータは、（たとえば、ミリボルトまたはボルト単位の）アナログデータとなる。そのような実施形態では、このアナログデータは、ナノ発電機部内の制御ユニットを介してデジタルデータに変換されることになることが好ましい。測定精度要件に応じて、アナログ−デジタル変換において、８または１２ビットデジタル化が実装され得る。好ましくは、データ送信は、間欠的または連続的にワイヤレスで中央データハブに送られることになる。
【００２０】
[0020]本感知システムの潜在的な応用例は（それだけには限らないが）、ヘリコプタおよびＵＡＶにおけるひずみ感知およびＤＰＨＭ、たとえば地震またはハリケーン／台風／竜巻を受けやすいエリア内の建物についての建物の動きおよび／または振動測定、負荷限界の安全およびメンテナンスタイミングの決定のための橋梁の動き測定、製造機器における振動モニタリング、負荷限界を超えるのを防止または補正するためにエンジンスラストまたは方向を自動的に調整するためのフィードバック機構として使用されることになる航空機（ジェット戦闘機およびＵＡＶを含む）におけるひずみ感知、自動車フレームにおけるひずみ感知、ならびに引張りまたは運搬のために設計された機器におけるひずみ感知を含む。
【図面の簡単な説明】
【００２１】
[0021]本発明の実施形態について、同様の符号が同様の部分を示す添付の図面を参照して述べる。
【図１】ギャップを機械的に埋めるためだけに使用することができる従来の積層型シム（左）と、本感知システムの好ましい実施形態（右）との概略的な比較の図。
【図２】本感知システムの好ましい実施形態の代替の概略レイアウト、すなわち（ａ）平行レイアウト、（ｂ）垂直レイアウト、および（ｃ）ハイブリッドレイアウトの図。
【図３】本感知システムの垂直レイアウトの好ましい実施形態の（概略図における）図。
【図４】（ａ）０％Ｌｉドーピング、（ｂ）１００％Ｌｉドーピング、（ｃ）２００％Ｌｉドーピング、（ｄ）３００％ＬｉドーピングでのＡＺＯ上のＺｎＯホモ接合ＮＷの上面視ＳＥＭ像。
【図５】ナノ発電機作製プロセスの好ましい実施形態、すなわち（ａ）シム基材、（ｂ）ＲＦスパッタリングによるＡＺＯシード層の堆積、（ｃ）フォトレジストスピンコーティング、（ｄ）フォトリソグラフィによる窓開け、（ｅ）ＺｎＯ  ｐ−ｎホモ接合ＮＷの選択成長、（ｆ）アセトンによる残留フォトレジストの剥離、（ｇ）構造を覆うためのＰＭＭＡ層のスピンコーティング、（ｈ）ＭｏＯ3層の堆積、（ｉ）上部電極として金属層の堆積、および（ｊ）ＰＤＭＳによるパックの概略図。
【図６】ｐ−ｎホモ接合ＺｎＯナノワイヤ製の作製済みのナノ発電機（ＮＧ）の概略図。
【図７】本感知システムの好ましい実施形態において有用な摩擦電気ナノ発電機の概略図。
【図８】本感知システムの好ましい実施形態において有用な好ましい電力ユニットの概略図。
【図９】図８に示されている電力ユニットにおいて有用な好ましいＡＣ−ＤＣコンバータ回路の概略図。
【図１０】可撓性基材上に作製されたＺｎＯナノワイヤベースの圧電エネルギーハーベスタの予備実験結果の図。
【図１１】ワイヤレスひずみ信号送信のための概念実証セットアップの実演の図。
【図１２】可撓性基材上に作製された作製済みのＺｎＯナノワイヤベースの圧電エネルギーハーベスタの特性決定のためのセットアップの概略図。
【発明を実施するための形態】
【００２２】
[0022]本発明は、少なくとも１つのナノ発電機部に対して固定された少なくとも１つのシム部を備える感知システムに関する。この感知システムの好ましい実施形態は、以下の特徴のいずれかのうちの任意の１つまたは任意の２つ以上の組合せを含み得る。
・  ナノ発電機部は、圧電ナノ発電機を備える。
・  圧電ナノ発電機は、ＩｎＮナノワイヤベースのナノ発電機を備える。
・  圧電ナノ発電機は、ＺｎＯナノワイヤベースのナノ発電機を備える。
・  圧電ナノ発電機は、以下の要素、すなわち
（ａ）基材
（ｂ）電気絶縁バッファ層
（ｃ）第１の電極要素
（ｄ）機械的および／または熱エネルギーを電気エネルギーに変換するように構成された圧電要素、および
（ｅ）第２の電極要素
を有する積層構造を備え、
ナノ発電機は、積層構造をカプセル封入するカプセル封入要素をさらに備える。
・  基材は、ポリマーである。
・  基材は、非ポリマー材料である。
・  基材は、可撓性材料を備える。
・  基材は、剛性材料を備える。
・  基材は、ポリエチレンナフタレート（ＰＥＮ）を備える。
・  基材は、アルミニウムを備える。
・  基材は、シリコンウェハを備える。
・  基材は、クロムで被覆されている。
・  バッファ層は、ポリマーである。
・  バッファ層は、非ポリマー材料である。
・  バッファ層は、窒化ケイ素（ＳｉＮ）を備える。
・  バッファ層は、二酸化ケイ素（ＳｉＯ2）を備える。
・  バッファ層は、酸化アルミニウムを備える。
・  第１の電極は、光透過性の第１の電極を備える。
・  第１の電極は、アルミニウムドープの酸化亜鉛（ＡＺＯ））たとえば、２重量％のＡｌ2Ｏ3＋９８重量％のＺｎＯの層を備える。
・  第１の電極は、酸化インジウムスズ（ＩＴＯ）層を備える。
・  圧電要素は、ｎ−ｐホモ接合ＺｎＯ圧電ナノ発電機要素を備える。
・  圧電要素は、ＩｎＮナノワイヤベースの圧電ナノ発電機要素を備える。
・  太陽電池要素は、ｎ+−ｉ−ｐ+ナノ結晶／アモルファスＳｉ：Ｈ薄膜を備える。
・  圧電要素は、ポリマーの複数の層を備える。
・  圧電要素は、非ポリマー材料の複数の層を備える。
・  圧電要素は、有機および／または無機材料の単一または複数の層を備える。
・  第２の電極は、光透過性の第２の電極を備える。
・  第２の電極は、アルミニウムドープの酸化亜鉛（ＡＺＯ）たとえば、２重量％Ａｌ2Ｏ3＋９８重量％ＺｎＯの層を備える、請求項１〜１９に記載のカスケードタイプのハイブリッド太陽および圧電（および／または摩擦電気および／または熱電）ナノ発電機。
・  第２の電極は、酸化インジウムスズ（ＩＴＯ）層を備える。
・  第１の電極と第２の電極は同じである。
・  第１の電極と第２の電極は異なる。
・  カプセル封入要素は、ポリマーである。
・  カプセル封入要素は、非ポリマー材料である。
・  カプセル封入要素は、ポリジメチルシロキサン（ＰＤＭＳ）を備える。
・  バッファ層および第１の電極の一方または両方が、物理堆積法を使用して基材上に堆積される。
・  バッファ層および第１の電極の両方が、物理堆積法を使用して基材上に堆積される。
・  物理堆積法は、１５０℃での無線周波数（ＲＦ）マグネトロンスパッタリングである。
・  圧電要素は、物理堆積法によって第１の電極上で成長される。
・  圧電要素は、化学堆積法によって第１の電極上で成長される。
・  圧電要素は、熱水法を使用して成長されるＺｎＯホモ接合ナノワイヤを備えるｎ−ｐホモ接合ＺｎＯ圧電ナノ発電機要素を備える。
・  熱水法は：ｎ型ＺｎＯナノワイヤを成長させるための水溶液を提供することと、ここにおいて、水溶液は、硝酸亜鉛（Ｚｎ）六水和物（２５ｍＭ）、ヘキサメチレンテトラミン（２５ｍＭ）、および硝酸アルミニウム（Ａｌ）九水和物の混合物を備え、混合溶液内の（Ａｌ＋Ｚｎ）に対するＡｌの原子比は、３重量％で制御される；ドーピング剤（硝酸リチウム（Ｌｉ）（７５ｍＭ）など）を溶液（高濃度ｐ型）に追加することと；ナノワイヤの成長中、８８℃の実質的に一定の温度で水溶液を維持することと；成長時間（約５００ｎｍ／時）によってＺｎＯナノワイヤの長さを制御することと、ここにおいて、ｎ型セクションのための１時間と、その直後に、Ｌｉドープのｐ型セクションのための追加の３０分が続く、を備える。
・  ナノ発電機部は、摩擦電気ナノ発電機を備える。
・  摩擦電気ナノ発電機は、ＰＥＴベースのナノ発電機である。
・  摩擦電気ナノ発電機は、ＰＤＭＳベースのナノ発電機である。
・  摩擦電気ナノ発電機は、ＰＥＴ／ＰＤＭＳベースのナノ発電機である。
・  少なくとも１つのナノ発電機部は、
（ａ）  ひずみ感知部と、
（ｂ）  エネルギーハーベスティング部と、
（ｃ）  データ管理部とを備える。
・  エネルギーハーベスティング部は、ハーベスティングされたエネルギーを貯蔵するように構成されたエネルギー貯蔵部を備える。
・  エネルギー貯蔵部は、感知システムに給電するように構成される。
・  データ管理部は、測定データをひずみ感知部から遠隔の場所に送信するように構成される。
・データ管理部は、測定データをひずみ感知部から遠隔の場所にワイヤレスで送信するように構成される。
・  少なくとも１つのシム部は、金属を備える。
・  金属は、アルミニウム、鋼、ステンレス鋼、チタン、真鍮、銅、それらの複合物、およびそれらの合金からなる群から選択される。
・  少なくとも１つのシム部は、オーステナイトニッケル−クロム系合金を備える。
・  少なくとも１つのシム部は、リチウム−アルミニウム合金を備える。
・  少なくとも１つのシム部は、プラスチックを備える。
・  少なくとも１つのシム部は、ポリマーを備える。
・  少なくとも１つのシム部は、炭素繊維材料を備える。および／または
・  少なくとも１つのシム部は、ガラス繊維を備える。
【００２３】
[0023]従来のシムは、重要な寸法公差を達成するために機械的なギャップを埋める機能だけを有する機械的部品である。しかし、本感知システム（本明細書では、場所により「スマートシム」とも称される）は、複数の機能  −  ギャップ管理、ひずみ感知、エネルギーハーベスティング、データ送信  −  をすべて、軽量で物理的な専有面積制約が小さい１つの部片に一体化する  −  図１を参照されたい。
【００２４】
[0024]図２は、本感知システムの好ましい実施形態の異なるレイアウトを示す。
【００２５】
[0025]１つの選択肢（平行スマートシム）が図２（ａ）に示されており、機能ユニット  −  ひずみセンサ（機械的なひずみおよび変形を感知する）、エネルギーハーベスタ（周囲からエネルギーをハーベスティングし、それを電気エネルギーに変換する）、電力ユニット（ＡＣ電気エネルギーをＤＣ電気エネルギーに変換し、それを貯蔵する）、およびデータユニット（ひずみ信号を収集し、それを遠隔の基地局に送信する）  −  が、同じシム層上で横方向に一体化される。
【００２６】
[0026]図２（ｂ）は、異なる機能ユニットが異なるシム層上に作製され、垂直方向に一体化される第２の選択肢（垂直スマートシム）を示す。
【００２７】
[0027]図２（ｃ）いくつかの機能ユニットが１つのシム層上で一体化され、他の機能ユニットが別のシム層上で一体化され、次いで、これらの２つのシム層が垂直方向に共に一体化され、完全なシステムを達成する第３の選択肢（ハイブリッドスマートシム）を示す。平行スマートシム選択肢は、異なる機能ユニットを１つのシム層上で一体化することを必要とし、これはデバイス作製に対する要求が多い。一方、異なる機能ユニット間の相互接続は、１つのシム層上で行うことができる。
【００２８】
[0028]垂直スマートシム選択肢（図２（ｂ））は、異なる機能ユニットを異なるシム層上に作製することができ、その結果、デバイス作製はより単純である。しかし、異なる機能ユニット間の相互接続は、より複雑である。ハイブリッドスマートシム選択肢（図３（ｃ））は、先の２つの選択肢の利点を組み合わせる。いくつかの応用例では、ハイブリッドスマートシム選択肢が好ましい手法となり得る。
【００２９】
[0029]図３は、好ましいセンサシステムのレイアウトの好ましい実施形態を示す。この好ましい実施形態では、デバイスは、５つの層、すなわち（ｉ）シム基材（下部電極としても働く、（ｉｉ）圧電ナノワイヤ（機械的なひずみを電位または電流に変換する）、（ｉｉｉ）ポリメチルメタクリレート（ＰＭＭＡ）層（ナノワイヤ間のギャップを埋め、ナノワイヤに対して機械的な支持を提供し、上部電極を下部電極から絶縁する）、（ｉｖ）ＭｏＯ3層、および（ｖ）Ａｕ層（上部電極として）からなる。他の実施形態では、ＭｏＯ3層は省略される。圧電ナノワイヤ（ＮＷ）は、特に制限されない。ＮＷは、ＩｎＮ  ＮＷ、ＧａＮ  ＮＷ、ＺｎＯナノワイヤなどからなる群から選択されることが好ましい。ＺｎＯナノワイヤは、電気化学的または熱化学的堆積手法のいずれかを使用することによってシム基材に成長させることができる。
【００３０】
[0030]ＺｎＯナノワイヤは、白金メッシュ対電極およびＡｇ／ＡｇＣ参照電極を有する３電極構成で、電気化学的堆積を使用して成長させることができる。図の実施形態では、アルミニウムドープのＺｎＯ（ＡＺＯ、２重量％Ａｌ2Ｏ3＋９８重量％ＺｎＯ）層が、事前洗浄されたシム基材上に無線周波数（ＲＦ）マグネトロンスパッタリングを１５０℃で使用して被覆された。いくつかの実施形態では、シム基材は、最初にクロムの層で被覆され、次いで、ＡＺＯ層がクロム層の上部に被覆される。金または銅など他の金属が単独で、またはクロムとの組合せで、シム基材を被覆するために使用されてもよい。ＡＺＯ層は、導電性電極としても後続の電気化学的堆積におけるＮＷ成長のためのシード層としても働く。図の実施形態では、次いでフォトリソグラフィを使用し、ＡＺＯ被覆されたＰＥＮ基材上にスピンオンされたフォトレジスト層内に、２００μｍ離れた方形の窓のアレイを開いた。保持されているフォトレジストマスクは、ＮＷが開いた窓内の露出されたシード層上だけに成長することを確実にする。
【００３１】
[0031]真性ＮＷ（ｎ型）を成長させるための溶液は、２５ｍＭの硝酸亜鉛（Ｚｎ（ＮＯ3）2）、１２．５ｍＭのヘキサメチレンテトラミン（ＨＭＴＡ）、５ｍＭのポリエチレンイミン（ＰＥＩ）、および０．３Ｍの水酸化アンモニウムを含んでいた。ｐ型ＮＷ（Ｌｉドープ）を得るために、異なる濃度の硝酸リチウムドーピング試薬を追加することができる。これらの濃度（２５ｍＭ、５０ｍＭ、および７５ｍＭ）は、異なるリチウム混合比（それぞれ１００％、２００％、および３００％）に対応し、ＬｉドープのＮＷを異なるように製作した。作用電極のバイアスは、Ａｇ／ＡｇＣ参照電極に対して−０．７Ｖで固定された。ＮＷ長さ（約４μｍ）は、成長時間を真性セクション（ｎ型）のための３時間と、その直後に続くＬｉドープのセクション（ｐ型）のための別の３時間に設定することによって制御された。溶液温度は、どちらの場合にも、９０℃１０分間と、それに続く８８℃１７０分間で維持された。
【００３２】
[0032]図４は、電気化学的堆積を使用することによって成長されたＺｎＯナノワイヤの走査電子顕微鏡（ＳＥＭ）像を示す。単結晶ＮＷが、±２５°以内の傾斜角を有する垂直方向に沿って粗く位置合わせされている。それらの直径は、約２．０×１０9ｃｍ-2の面密度で１００ｎｍから２００ｎｍに及んだ。
【００３３】
[0033]図５は、本感知システム（この場合、ナノワイヤベースのひずみセンサ）の好ましい実施形態を作製するプロセスステップの概略図の好ましい実施形態を示す。一辺の長さ１〜１０ｃｍを有する方形または異なる形状のＮＷパターンを、デバイス作製において使用することができる。これらのＮＷは、最初にＰＭＭＡのスピンコートされた絶縁層でカプセル封入され、次いで１２０℃３時間で硬化される。この層は、ＮＧ動作中、ＮＷを損傷から保護するためのポリマーマトリクスを提供し、ＮＧの上部電極と下部電極との間の電気的短絡を防止する。その可撓性により、ＰＭＭＡは、ＮＷに外部ひずみを加えることを妨げない。
【００３４】
[0034]界面エネルギー障壁を増大し、漏れ電流を抑制するために、シャドウマスクを使用した真空熱蒸着と、その後に続く金属カソード（アルミニウムまたは金）の堆積を使用することによって、薄い酸化モリブデン（ＭｏＯ3）中間層をＰＭＭＡ層の上部に堆積し、作製を完了することができる。これらのデバイスは、周囲の環境からの汚染、損傷、および水分浸透を防止するために、ポリジメチルシロキサン（ＰＤＭＳ）、すなわち１０：１ｗ／ｗの比率で硬化剤と事前混合され脱ガスされたＤｏｗ  Ｃｏｒｎｉｎｇ  Ｓｙｌｇａｒｄ（登録商標）１８４内にパックすることができる。
【００３５】
[0035]図６は、ＺｎＯホモ接合ＮＷに基づく本感知システムの好ましい実施形態の概略レイアウトを示す。ＺｎＯホモ接合ＮＷを使用することによって、機械的エネルギーを電気エネルギーに変換する効率を著しく向上させることができる。そのようなエネルギーハーベスティングデバイスの作製は、ＺｎＯナノワイヤベースのひずみセンサのものと同様である。これらの２つのデバイス間の違いは、ひずみセンサは機械的なひずみに対して感度を有し、低いノイズレベルを有するべきであり、一方、エネルギーハーベスタは、機械的エネルギーを電気エネルギーに変換するうえで高い効率を有するべきであることである。ＺｎＯナノワイヤおよびデバイス構成は、これらの２つのデバイスについて、それらの異なる技術的要件の点で異なるように最適化することができる。
【００３６】
[0036]本感知システムの好ましい実施形態で使用され得る好ましい圧電ナノ発電機についてのさらなる詳細は、共に２０１７年５月１１日に出願された、同時係属のカナダ特許出願第２，９６７，００４号、および米国特許仮出願第６２／６０２，８９５号に見出すことができる。またＧ．  Ｌｉｕ，  Ｅ．  Ａｂｄｅｌ−Ｒａｈｍａｎ，  Ｄ．  Ｂａｎ，「Ｐｅｒｆｏｒｍａｎｃｅ  ｏｐｔｉｍｉｚａｔｉｏｎ  ｏｆ  ｐ−ｎ  ｈｏｍｏｊｕｎｃｔｉｏｎ  ｎａｎｏｗｉｒｅ−ｂａｓｅｄ  ｐｉｅｚｏｅｌｅｃｔｒｉｃ  ｎａｎｏｇｅｎｅｒａｔｏｒｓ  ｔｈｒｏｕｇｈ  ｃｏｎｔｒｏｌ  ｏｆ  ｄｏｐｉｎｇ  ｃｏｎｃｅｎｔｒａｔｉｏｎ」  Ｊ．  Ａｐｐｌ．  Ｐｈｙｓ．，  ２９１５，  １１８，  ０９４３０７をも参照されたい。
【００３７】
[0037]圧電ナノ発電機がＩｎＮナノワイヤベースのものである場合、Ｇ．  Ｌｉｕ，  Ｓ．  Ｚｈａｏ，  Ｒ．  Ｄ．  Ｈｅｎｄｅｒｓｏｎ，  Ｚ．  Ｌｅｏｎｅｎｋｏ，  Ｅ．  Ａｂｄｅｌ−Ｒａｈｍａｎ，  Ｚ．  Ｍｉ，およびＤ．  Ｂａｎ，「Ｎａｎｏｇｅｎｅｒａｔｏｒｓ  ｂａｓｅｄ  ｏｎ  ｖｅｒｔｉｃａｌｌｙ  ａｌｉｇｎｅｄ  ＩｎＮ  ｎａｎｏｗｉｒｅｓ」Ｎａｎｏｓｃａｌｅ，  ２０１６，  ８，  ２０９７−２１０６をも参照されたい。
【００３８】
[0038]エネルギーハーベスタユニットは、摩擦電気デバイスを使用して作製することもできる。摩擦電気デバイスのエネルギー変換効率は、典型的には、デバイスの２つの電極の相対的な機械的変位に依存する。この機械的な相対変位がかなり大きなものである場合、摩擦電気エネルギーハーベスタは、圧電エネルギーハーベスタより有益なものとなり得る。
【００３９】
[0039]摩擦電気デバイスは、圧電デバイスより単純な層構造を有する。典型的には、ポリマー絶縁層によって分離された２つの金属電極層からなる。図７は、本感知システムにおける摩擦電気デバイスの好ましい実施形態を示し、この摩擦電気デバイスは、上側ＰＭＭＡ層と、上側電極と、ポリジメチルシロキサン（ＰＤＭＳ）層と、下側電極と、下側ＰＭＭＡ層とを備える。金属電極層は、熱蒸着によってＰＭＭＡ基材上に堆積させることができる。ＰＤＭＳ層は、スピンコーティングによって金属電極層上に堆積させることができる。エネルギー変換効率を向上させるために、金属ナノ粒子（Ａｕナノ粒子など）をＰＤＭＳ層と下側電極層との間の界面に挿入することができる。
【００４０】
[0040]好ましい実施形態では、本感知システムで使用するための摩擦電気ナノ発電機は、以下の非限定的なプロセスを使用して製作される。
１．フォトリソグラフィを使用してシリコンウェハ（たとえば、直径５インチ）上に、モールド層がパターン形成される。
２．パターン形成されたウェハは、ドライエッチングプロセスを使用して異方性エッチングされ、陥凹した角錐が形成される。
３．アセトンイソプロパノールで洗浄後、ＰＤＭＳとＳｉモールドとの間の接着を回避するために、Ｓｉウェハのすべてが、気相シラン化によってトリメチルクロロシラン（Ｓｉｇｍａ  Ａｌｄｒｉｃｈ）で処理される。
４．パターン形成されたポリマー膜を準備する際、ＰＤＭＳエラストマーと架橋剤（Ｓｙｌｇａｒｄ  １８４、Ｔｏｗ  Ｃｏｒｎｉｎｇ）が混合され、次いでＳｉウェハ上に塗布される。
５．真空下での脱ガスプロセス後、エラストマー混合物が５００ｒｐｍで６０秒間スピンコートされる。
６．８５℃で１時間、保温した後、均一なＰＤＭＳ薄膜がＳｉモールドから剥離され、未硬化のＰＤＭＳが１枚の清浄なＩＴＯ被覆されたＰＥＴ膜上に置かれる。
７．サンドイッチ構造を形成するために、別の清浄なＩＴＯ被覆されたＰＥＴ膜が、準備されたＰＤＭＳ−ＰＥＴ基材上に置かれる。
８．次いで、ＰＥＴとパターン形成されたＰＤＭＳ膜との間の適切な接触を確保するために、デバイスの２つの短い縁部が通常の接着テープで封止される。
【００４１】
[0041]多くのシム基材は、金属材料製であるため、上側電極層および下側電極層として使用することができ、これは、本感知システムにおけるエネルギーハーベスタ構成部品のデバイス作製および一体化を簡素化することができる。
【００４２】
[0042]発生されるエネルギーは、調整された状態でデバイスに給電するために使用することができるように、バッテリまたはキャパシタに貯蔵されることが好ましい。発電ユニットと貯蔵ユニットとの間には、電力貯蔵効率を最大化するために、電力管理回路を実装することが好ましい。中心的な目標は、貯蔵のために、またデータユニットによって消費されるエネルギーを管理するために、ハーベスティングされたエネルギーをバッテリ層に転送するためのより効率的なエネルギーハーベスティングおよび管理回路を開発することである。
【００４３】
[0043]図８は、典型的には、ＡＣ電流をＤＣ電流に変換するための電子回路と、エネルギー貯蔵ユニットとを含む、例示的な電力ユニットの基本レイアウトの好ましい実施形態を示す。エネルギーハーベスタからのＡＣ電力は、ＡＣ−ＤＣコンバータを介してＤＣ電力に変換され、エネルギー貯蔵ユニットに貯蔵される。貯蔵された電力は、ひずみデータ収集および送信のために、他の構成部品（データユニットなど）をバイアスするために使用されることになる。
【００４４】
[0044]４つのｐｎ接合ダイオードと１つのキャパシタとからなる代表的なＡＣ−ＤＣコンバータ回路が図９に示されている。これらのｐｎ接合ダイオードおよびキャパシタは、ＡＳＩＣ（アモルファスシリコン集積回路）技術を使用することによって作製することができる。エネルギー貯蔵ユニットは、スーパーキャパシタまたは薄膜ベースのリチウム再充電可能バッテリとすることができる。金属シム基材の場合、高い誘電率を有する電気絶縁層によって分離された２つの隣り合うシム層を、スーパーキャパシタの２つの電極として使用することができる。
【００４５】
[0045]データユニットは、ひずみ信号収集および送信のためのものである。データユニットは、スタンドアロンのユニットとすることができ、これは、Ｓｏｃ−Ｒｏｂｏｔｉｃｓ．ｃｏｍからのＲＦ２４Ｌ０１ワイヤレスコネクタなど市販のものである。それは、収集されたひずみ信号を、短い距離の範囲内にある基地局に送信することができる。別の選択肢は、ＡＳＩＣ技術を使用してシム基材上にデータ収集および送信回路を直接作製することである。ワイヤレス送信距離は短く、データ送信速度は低いので、データユニットの技術的要件を満たすために、そのようなＡＳＩＣ回路は十分なはずである。
【００４６】
[0046]図１０は、可撓性基材上に作製されたＺｎＯナノワイヤベースの圧電エネルギーハーベスタの予備実験結果を示す。平均ピーク開回路電圧は０．７Ｖであり、平均ピーク短絡回路電流は４２ｎＡであり、０．０３Ｗのピーク出力電力を生み出す。
【００４７】
[0047]図１１は、ワイヤレスひずみ信号送信のための概念実証セットアップを示す。ひずみセンサは、２つの市販のひずみゲージ（Ｖｉｓｈａｙ  Ｐｒｅｃｉｓｉｏｎ  Ｇｒｏｕｐ）であり、機械的振動下に置いた。ひずみデータは、エネルギーハーベスティングシステムによって給電されるワイヤレスセンサノードによって収集され、近くの基地局に送信された。これらの予備実験結果は、ひずみセンサ上の加えられたひずみは、周波数３Ｈｚで１６００μｓであったことを示す。
【００４８】
[0048]図１２は、可撓性基材上に作製された作製済みのＺｎＯナノワイヤベースの圧電エネルギーハーベスタの特性決定のためのセットアップの概略図を示す。システムは、閉ループコントローラ（ＶＲ９５００  Ｒｅｖｏｌｕｔｉｏｎ）と、リニアシェーカ（Ｌａｂｗｏｒｋｓ  Ｉｎｃ．，ＥＴ−１２６−１）とを含む。シェーカは、特定の周波数、加速度、および力の量で機械的なひずみを提供することができる。図のセットアップを使用して、圧電エネルギーハーベスタの得られた出力開回路電圧および出力短絡回路電流は、Ｓｔａｎｆｏｒｄ低ノイズ電圧／電流前置増幅器（Ｍｏｄｅｌ  ＳＲ５６０／５７０）を使用して、前置増幅器の入力抵抗をそれぞれ１００ＭΩ（ＳＲ５６０）および１０ｋΩ（ＳＲ５７０）に設定して測定された（図１０参照）。
【００４９】
[0049]本発明について、例示的な実施形態および例を参照して述べたが、この説明は、限定的な意味で解釈されることは意図されていない。したがって、この説明を読めば、本発明のこれらの例示的な実施形態、ならびに他の実施形態の様々な修正形態が、当業者には明らかになろう。したがって、添付の特許請求の範囲は、任意のそのような修正形態または実施形態を包含することが企図されている。
【００５０】
[0050]本明細書で参照されているすべての出版物、特許、および特許出願は、各個々の出版物、特許、または特許出願が具体的に個々にその全体が参照により組み込まれるものと示されているかのように同じ程度でそれらの全体が参照により組み込まれている。
背景技術参考文献のリスト
［１］  Ｇ．  Ｌｉｕ，「Ｓｅｍｉｃｏｎｄｕｃｔｏｒ  Ｎａｎｏｗｉｒｅ  Ｂａｓｅｄ  Ｐｉｅｚｏｅｌｅｃｔｒｉｃ  Ｅｎｅｒｇｙ  Ｈａｒｖｅｓｔｅｒｓ：  Ｍｏｄｅｌｉｎｇ，  Ｆａｂｒｉｃａｔｉｏｎ，  ａｎｄ  Ｃｈａｒａｃｔｅｒｉｚａｔｉｏｎ」  Ｐｈ．Ｄ．  ｔｈｅｓｉｓ，  ２０１５，  Ｕｎｉｖｅｒｓｉｔｙ  ｏｆ  Ｗａｔｅｒｌｏｏ．
［２］  Ｍ．  Ｑ．  Ｌｅ，  Ｊ．−Ｆ．  Ｃａｐｓａｌ，  Ｍ．  Ｌａｌｌａｒｔ，  Ｙ．  Ｈｅｂｒａｒｄ，  Ａ．  Ｖａｎ  Ｄｅｒ  Ｈａｍ，  Ｎ．  Ｒｅｆｆｅ，  Ｌ．  Ｇｅｙｎｅｔ，およびＰ．−Ｊ．  Ｃｏｔｔｉｎｅｔ，「Ｒｅｖｉｅｗ  ｏｎ  ｅｎｅｒｇｙ  ｈａｒｖｅｓｔｉｎｇ  ｆｏｒ  ｓｔｒｕｃｔｕｒａｌ  ｈｅａｌｔｈ  ｍｏｎｉｔｏｒｉｎｇ  ｉｎ  ａｅｒｏｎａｕｔｉｃａｌ  ａｐｐｌｉｃａｔｉｏｎｓ」  Ｐｒｏｇ．  Ａｅｒｏｓｐ．  Ｓｃｉ．，  ２０１５，  ７９，  １４７−１５７．
［３］  Ｙ．  ＨｕおよびＺ．  Ｌ．  Ｗａｎｇ，「Ｒｅｃｅｎｔ  ｐｒｏｇｒｅｓｓ  ｉｎ  ｐｉｅｚｏｅｌｅｃｔｒｉｃ  ｎａｎｏｇｅｎｅｒａｔｏｒｓ  ａｓ  ａ  ｓｕｓｔａｉｎａｂｌｅ  ｐｏｗｅｒ  ｓｏｕｒｃｅ  ｉｎ  ｓｅｌｆ−ｐｏｗｅｒｅｄ  ｓｙｓｔｅｍｓ  ａｎｄ  ａｃｔｉｖｅ  ｓｅｎｓｏｒｓ」  Ｎａｎｏ  Ｅｎｅｒｇｙ，  ２０１５，  １４，  ３−１４．
［４］  Ｒ．  Ｈｉｎｃｈｅｔ，  Ｗ．  Ｓｅｕｎｇ，およびＳ．  Ｗ．  Ｋｉｍ，「Ｒｅｃｅｎｔ  Ｐｒｏｇｒｅｓｓ  ｏｎ  Ｆｌｅｘｉｂｌｅ  Ｔｒｉｂｏｅｌｅｃｔｒｉｃ  Ｎａｎｏｇｅｎｅｒａｔｏｒｓ  ｆｏｒ  ＳｅｌｆＰｏｗｅｒｅｄ  Ｅｌｅｃｔｒｏｎｉｃｓ」  ＣｈｅｍＳｕｓＣｈｅｍ，  ２０１５，  ８，  ２３２７−２３４４．
［５］  Ｆ．  Ｒ．  Ｆａｎ，  Ｗ．  Ｔａｎｇ，およびＺ．  Ｌ．  Ｗａｎｇ，「Ｆｌｅｘｉｂｌｅ  Ｎａｎｏｇｅｎｅｒａｔｏｒｓ  ｆｏｒ  Ｅｎｅｒｇｙ  Ｈａｒｖｅｓｔｉｎｇ  ａｎｄ  Ｓｅｌｆ‐Ｐｏｗｅｒｅｄ  Ｅｌｅｃｔｒｏｎｉｃｓ」  Ａｄｖ．  Ｍａｔｅｒ．，  ２０１６．
［６］  Ｚ．  Ｌ．  Ｗａｎｇ，  Ｊ．  Ｃｈｅｎ，およびＬ．  Ｌｉｎ，「Ｐｒｏｇｒｅｓｓ  ｉｎ  ｔｒｉｂｏｅｌｅｃｔｒｉｃ  ｎａｎｏｇｅｎｅｒａｔｏｒｓ  ａｓ  ａ  ｎｅｗ  ｅｎｅｒｇｙ  ｔｅｃｈｎｏｌｏｇｙ  ａｎｄ  ｓｅｌｆ−ｐｏｗｅｒｅｄ  ｓｅｎｓｏｒｓ」  Ｅｎｅｒｇｙ  Ｅｎｖｉｒｏｎ．  Ｓｃｉ．，  ２０１５，  ８，  ２２５０−２２８２．
［７］  Ｊ．  ＢｒｉｓｃｏｅおよびＳ．  Ｄｕｎｎ，「Ｐｉｅｚｏｅｌｅｃｔｒｉｃ  ｎａｎｏｇｅｎｅｒａｔｏｒｓ−ａ  ｒｅｖｉｅｗ  ｏｆ  ｎａｎｏｓｔｒｕｃｔｕｒｅｄ  ｐｉｅｚｏｅｌｅｃｔｒｉｃ  ｅｎｅｒｇｙ  ｈａｒｖｅｓｔｅｒｓ」  Ｎａｎｏ  Ｅｎｅｒｇｙ，  ２０１５，  １４，  １５−２９．
［８］  Ｓ．  Ｗａｎｇ，  Ｌ．  Ｌｉｎ，およびＺ．  Ｌ．  Ｗａｎｇ，「Ｔｒｉｂｏｅｌｅｃｔｒｉｃ  ｎａｎｏｇｅｎｅｒａｔｏｒｓ  ａｓ  ｓｅｌｆ−ｐｏｗｅｒｅｄ  ａｃｔｉｖｅ  ｓｅｎｓｏｒｓ」  Ｎａｎｏ  Ｅｎｅｒｇｙ，  ２０１５，  １１，  ４３６−４６２．
［９］  Ｍ．  Ｈａｎ，  Ｘ．−Ｓ．  Ｚｈａｎｇ，  Ｂ．  Ｍｅｎｇ，  Ｗ．  Ｌｉｕ，  Ｗ．  Ｔａｎｇ，  Ｘ．  Ｓｕｎ，  Ｗ．  Ｗａｎｇ，およびＨ．  Ｚｈａｎｇ，「ｒ−Ｓｈａｐｅｄ  ｈｙｂｒｉｄ  ｎａｎｏｇｅｎｅｒａｔｏｒ  ｗｉｔｈ  ｅｎｈａｎｃｅｄ  ｐｉｅｚｏｅｌｅｃｔｒｉｃｉｔｙ」  ＡＣＳ  Ｎａｎｏ，  ２０１３，  ７，  ８５５４−８５６０．
［１０］  Ｘ．  Ｌｉ，  Ｚ．−Ｈ．  Ｌｉｎ，  Ｇ．  Ｃｈｅｎｇ，  Ｘ．  Ｗｅｎ，  Ｙ．  Ｌｉｕ，  Ｓ．  Ｎｉｕ，およびＺ．  Ｌ．  Ｗａｎｇ，「３Ｄ  Ｆｉｂｅｒ−Ｂａｓｅｄ  Ｈｙｂｒｉｄ  Ｎａｎｏｇｅｎｅｒａｔｏｒ  ｆｏｒ  Ｅｎｅｒｇｙ  Ｈａｒｖｅｓｔｉｎｇ  ａｎｄ  ａｓ  ａ  Ｓｅｌｆ−Ｐｏｗｅｒｅｄ  Ｐｒｅｓｓｕｒｅ  Ｓｅｎｓｏｒ」  ＡＣＳ  Ｎａｎｏ，  ２０１４，  ８，  １０６７４−１０６８１．
［１１］  Ｋ．  Ｙ．  Ｌｅｅ，  Ｍ．  Ｋ．  Ｇｕｐｔａ，およびＳ．−Ｗ．  Ｋｉｍ，「Ｔｒａｎｓｐａｒｅｎｔ  ｆｌｅｘｉｂｌｅ  ｓｔｒｅｔｃｈａｂｌｅ  ｐｉｅｚｏｅｌｅｃｔｒｉｃ  ａｎｄ  ｔｒｉｂｏｅｌｅｃｔｒｉｃ  ｎａｎｏｇｅｎｅｒａｔｏｒｓ  ｆｏｒ  ｐｏｗｅｒｉｎｇ  ｐｏｒｔａｂｌｅ  ｅｌｅｃｔｒｏｎｉｃｓ」  Ｎａｎｏ  Ｅｎｅｒｇｙ，  ２０１５，  １４，  １３９−１６０．
［１２］  Ｓ．−Ｂ．  Ｊｅｏｎ，  Ｄ．  Ｋｉｍ，  Ｇ．−Ｗ．  Ｙｏｏｎ，  Ｊ．−Ｂ．  Ｙｏｏｎ，およびＹ．−Ｋ．  Ｃｈｏｉ，「Ｓｅｌｆ−ｃｌｅａｎｉｎｇ  ｈｙｂｒｉｄ  ｅｎｅｒｇｙ  ｈａｒｖｅｓｔｅｒ  ｔｏ  ｇｅｎｅｒａｔｅ  ｐｏｗｅｒ  ｆｒｏｍ  ｒａｉｎｄｒｏｐ  ａｎｄ  ｓｕｎｌｉｇｈｔ」  Ｎａｎｏ  Ｅｎｅｒｇｙ，  ２０１５，  １２，  ６３６−６４５．
［１３］  Ｘ．  Ｗａｎｇ，  Ｓ．  Ｗａｎｇ，  Ｙ．  Ｙａｎｇ，およびＺ．  Ｌ．  Ｗａｎｇ，「Ｈｙｂｒｉｄｉｚｅｄ  Ｅｌｅｃｔｒｏｍａｇｎｅｔｉｃ−Ｔｒｉｂｏｅｌｅｃｔｒｉｃ  Ｎａｎｏｇｅｎｅｒａｔｏｒ  ｆｏｒ  Ｓｃａｖｅｎｇｉｎｇ  Ａｉｒ−Ｆｌｏｗ  Ｅｎｅｒｇｙ  ｔｏ  Ｓｕｓｔａｉｎａｂｌｙ  Ｐｏｗｅｒ  Ｔｅｍｐｅｒａｔｕｒｅ  Ｓｅｎｓｏｒｓ」  ＡＣＳ  Ｎａｎｏ，  ２０１５，  ９，  ４５５３−４５６２．
［１４］  Ｔ．  Ｑｕａｎ，  Ｘ．  Ｗａｎｇ，  Ｚ．  Ｌ．  Ｗａｎｇ，およびＹ．  Ｙａｎｇ，「Ｈｙｂｒｉｄｉｚｅｄ  Ｅｌｅｃｔｒｏｍａｇｎｅｔｉｃ−Ｔｒｉｂｏｅｌｅｃｔｒｉｃ  Ｎａｎｏｇｅｎｅｒａｔｏｒ  ｆｏｒ  ａ  Ｓｅｌｆ−Ｐｏｗｅｒｅｄ  Ｅｌｅｃｔｒｏｎｉｃ  Ｗａｔｃｈ」  ＡＣＳ  Ｎａｎｏ，  ２０１５，  ９，  １２３０１−１２３１０．
［１５］  Ｙ．  Ｚｉ，  Ｌ．  Ｌｉｎ，  Ｊ．  Ｗａｎｇ，  Ｓ．  Ｗａｎｇ，  Ｊ．  Ｃｈｅｎ，  Ｘ．  Ｆａｎ，  Ｐ．  Ｋ．  Ｙａｎｇ，  Ｆ．  Ｙｉ，およびＺ．  Ｌ．  Ｗａｎｇ，「Ｔｒｉｂｏｅｌｅｃｔｒｉｃ−Ｐｙｒｏｅｌｅｃｔｒｉｃ−Ｐｉｅｚｏｅｌｅｃｔｒｉｃ  Ｈｙｂｒｉｄ  Ｃｅｌｌ  ｆｏｒ  Ｈｉｇｈ‐Ｅｆｆｉｃｉｅｎｃｙ  Ｅｎｅｒｇｙ‐Ｈａｒｖｅｓｔｉｎｇ  ａｎｄ  Ｓｅｌｆ‐Ｐｏｗｅｒｅｄ  Ｓｅｎｓｉｎｇ」  Ａｄｖ．  Ｍａｔｅｒ．，  ２０１５，  ２７，  ２３４０−２３４７．
［１６］  Ｙ．  ＹａｎｇおよびＺ．  Ｌ．  Ｗａｎｇ，「Ｈｙｂｒｉｄ  ｅｎｅｒｇｙ  ｃｅｌｌｓ  ｆｏｒ  ｓｉｍｕｌｔａｎｅｏｕｓｌｙ  ｈａｒｖｅｓｔｉｎｇ  ｍｕｌｔｉ−ｔｙｐｅｓ  ｏｆ  ｅｎｅｒｇｉｅｓ」  Ｎａｎｏ  Ｅｎｅｒｇｙ，  ２０１５，  １４，  ２４５−２５６．
［１７］  Ｓ．  Ｗａｎｇ，  Ｚ．  Ｌ．  Ｗａｎｇ，およびＹ．  Ｙａｎｇ，「Ａ  Ｏｎｅ−Ｓｔｒｕｃｔｕｒｅ−Ｂａｓｅｄ  Ｈｙｂｒｉｄｉｚｅｄ  Ｎａｎｏｇｅｎｅｒａｔｏｒ  ｆｏｒ  Ｓｃａｖｅｎｇｉｎｇ  Ｍｅｃｈａｎｉｃａｌ  ａｎｄ  Ｔｈｅｒｍａｌ  Ｅｎｅｒｇｉｅｓ  ｂｙ  Ｔｒｉｂｏｅｌｅｃｔｒｉｃ−Ｐｉｅｚｏｅｌｅｃｔｒｉｃ−Ｐｙｒｏｅｌｅｃｔｒｉｃ  Ｅｆｆｅｃｔｓ」  Ａｄｖａｎｃｅｄ  ｍａｔｅｒｉａｌｓ  （Ｄｅｅｒｆｉｅｌｄ  Ｂｅａｃｈ，  Ｆｌａ．），  ２０１６．
［１８］  Ｗ．−Ｓ．  Ｊｕｎｇ，  Ｍ．−Ｇ．  Ｋａｎｇ，  Ｈ．  Ｇ．  Ｍｏｏｎ，  Ｓ．−Ｈ．  Ｂａｅｋ，  Ｓ．−Ｊ．  Ｙｏｏｎ，  Ｚ．−Ｌ．  Ｗａｎｇ，  Ｓ．−Ｗ．  Ｋｉｍ，およびＣ．−Ｙ．  Ｋａｎｇ，「Ｈｉｇｈ  ｏｕｔｐｕｔ  ｐｉｅｚｏ／ｔｒｉｂｏｅｌｅｃｔｒｉｃ  ｈｙｂｒｉｄ  ｇｅｎｅｒａｔｏｒ」  Ｓｃｉ．  Ｒｅｐ．，  ２０１５，  ５．
［１９］  Ｓ．  Ｎｉｕ，  Ｙ．  Ｌｉｕ，  Ｓ．  Ｗａｎｇ，  Ｌ．  Ｌｉｎ，  Ｙ．  Ｓ．  Ｚｈｏｕ，  Ｙ．  Ｈｕ，およびＺ．  Ｌ．  Ｗａｎｇ，「Ｔｈｅｏｒｅｔｉｃａｌ  Ｉｎｖｅｓｔｉｇａｔｉｏｎ  ａｎｄ  Ｓｔｒｕｃｔｕｒａｌ  Ｏｐｔｉｍｉｚａｔｉｏｎ  ｏｆ  Ｓｉｎｇｌｅ‐Ｅｌｅｃｔｒｏｄｅ  Ｔｒｉｂｏｅｌｅｃｔｒｉｃ  Ｎａｎｏｇｅｎｅｒａｔｏｒｓ」  Ａｄｖ．  Ｆｕｎｃｔ．  Ｍａｔｅｒ．，  ２０１４，  ２４，  ３３３２−３３４０．
［２０］  Ｈ．  Ｊａｎｇ，  Ｙ．  Ｊ．  Ｐａｒｋ，  Ｘ．  Ｃｈｅｎ，  Ｔ．  Ｄａｓ，  Ｍ．  Ｓ．  Ｋｉｍ，およびＪ．  Ｈ．  Ａｈｎ，「Ｇｒａｐｈｅｎｅ‐Ｂａｓｅｄ  Ｆｌｅｘｉｂｌｅ  ａｎｄ  Ｓｔｒｅｔｃｈａｂｌｅ  Ｅｌｅｃｔｒｏｎｉｃｓ」  Ａｄｖ．  Ｍａｔｅｒ．，  ２０１６．
［２１］  Ｃ．  Ｈｕ，  Ｌ．  Ｓｏｎｇ，  Ｚ．  Ｚｈａｎｇ，  Ｎ．  Ｃｈｅｎ，  Ｚ．  Ｆｅｎｇ，およびＬ．  Ｑｕ，「Ｔａｉｌｏｒｅｄ  ｇｒａｐｈｅｎｅ  ｓｙｓｔｅｍｓ  ｆｏｒ  ｕｎｃｏｎｖｅｎｔｉｏｎａｌ  ａｐｐｌｉｃａｔｉｏｎｓ  ｉｎ  ｅｎｅｒｇｙ  ｃｏｎｖｅｒｓｉｏｎ  ａｎｄ  ｓｔｏｒａｇｅ  ｄｅｖｉｃｅｓ」  Ｅｎｅｒｇｙ  Ｅｎｖｉｒｏｎ．  Ｓｃｉ．，  ２０１５，  ８，  ３１−５４．
［２２］  Ｂ．  Ｎ．  Ｃｈａｎｄｒａｓｈｅｋａｒ，  Ｂ．  Ｄｅｎｇ，  Ａ．  Ｓ．  Ｓｍｉｔｈａ，  Ｙ．  Ｃｈｅｎ，  Ｃ．  Ｔａｎ，  Ｈ．  Ｚｈａｎｇ，  Ｈ．  Ｐｅｎｇ，およびＺ．  Ｌｉｕ，「Ｒｏｌｌ‐ｔｏ‐Ｒｏｌｌ  Ｇｒｅｅｎ  Ｔｒａｎｓｆｅｒ  ｏｆ  ＣＶＤ  Ｇｒａｐｈｅｎｅ  ｏｎｔｏ  Ｐｌａｓｔｉｃ  ｆｏｒ  ａ  Ｔｒａｎｓｐａｒｅｎｔ  ａｎｄ  Ｆｌｅｘｉｂｌｅ  Ｔｒｉｂｏｅｌｅｃｔｒｉｃ  Ｎａｎｏｇｅｎｅｒａｔｏｒ」  Ａｄｖ．  Ｍａｔｅｒ．，  ２０１５，  ２７，  ５２１０−５２１６．
［２３］  Ｓ．  Ｋｉｍ，  Ｍ．  Ｋ．  Ｇｕｐｔａ，  Ｋ．  Ｙ．  Ｌｅｅ，  Ａ．  Ｓｏｈｎ，  Ｔ．  Ｙ．  Ｋｉｍ，  Ｋ．  Ｓ．  Ｓｈｉｎ，  Ｄ．  Ｋｉｍ，  Ｓ．  Ｋ．  Ｋｉｍ，  Ｋ．  Ｈ．  Ｌｅｅ，およびＨ．  Ｊ．  Ｓｈｉｎ，「Ｔｒａｎｓｐａｒｅｎｔ  ｆｌｅｘｉｂｌｅ  ｇｒａｐｈｅｎｅ  ｔｒｉｂｏｅｌｅｃｔｒｉｃ  ｎａｎｏｇｅｎｅｒａｔｏｒｓ」  Ａｄｖ．  Ｍａｔｅｒ．，  ２０１４，  ２６，  ３９１８−３９２５．
［２４］  Ｌ．  Ｅ．  Ｇｒｅｅｎｅ，  Ｍ．  Ｌａｗ，  Ｊ．  Ｇｏｌｄｂｅｒｇｅｒ，  Ｆ．  Ｋｉｍ，  Ｊ．  Ｃ．  Ｊｏｈｎｓｏｎ，  Ｙ．  Ｚｈａｎｇ，  Ｒ．  Ｊ．  Ｓａｙｋａｌｌｙ，およびＰ．  Ｙａｎｇ，「Ｌｏｗ‐ｔｅｍｐｅｒａｔｕｒｅ  ｗａｆｅｒ‐ｓｃａｌｅ  ｐｒｏｄｕｃｔｉｏｎ  ｏｆ  ＺｎＯ  ｎａｎｏｗｉｒｅ  ａｒｒａｙｓ」  Ａｎｇｅｗ．  Ｃｈｅｍ．  Ｉｎｔ．  Ｅｄ．，  ２００３，  ４２，  ３０３１−３０３４．
［２５］  Ｄ．−Ｍ．  Ｓｈｉｎ，  Ｅ．  Ｌ．  Ｔｓｅｇｅ，  Ｓ．  Ｈ．  Ｋａｎｇ，  Ｗ．  Ｓｅｕｎｇ，  Ｓ．−Ｗ．  Ｋｉｍ，  Ｈ．  Ｋ．  Ｋｉｍ，  Ｓ．  Ｗ．  Ｈｏｎｇ，およびＹ．−Ｈ．  Ｈｗａｎｇ，「Ｆｒｅｅｓｔａｎｄｉｎｇ  ＺｎＯ  ｎａｎｏｒｏｄ／ｇｒａｐｈｅｎｅ／ＺｎＯ  ｎａｎｏｒｏｄ  ｅｐｉｔａｘｉａｌ  ｄｏｕｂｌｅ  ｈｅｔｅｒｏｓｔｒｕｃｔｕｒｅ  ｆｏｒ  ｉｍｐｒｏｖｅｄ  ｐｉｅｚｏｅｌｅｃｔｒｉｃ  ｎａｎｏｇｅｎｅｒａｔｏｒｓ」  Ｎａｎｏ  Ｅｎｅｒｇｙ，  ２０１５，  １２，  ２６８−２７７．
［２６］  Ｇ．  Ｌｉｕ，  Ｓ．  Ｚｈａｏ，  Ｒ．  Ｄ．  Ｈｅｎｄｅｒｓｏｎ，  Ｚ．  Ｌｅｏｎｅｎｋｏ，  Ｅ．  Ａｂｄｅｌ−Ｒａｈｍａｎ，  Ｚ．  Ｍｉ，およびＤ．  Ｂａｎ，「Ｎａｎｏｇｅｎｅｒａｔｏｒｓ  ｂａｓｅｄ  ｏｎ  ｖｅｒｔｉｃａｌｌｙ  ａｌｉｇｎｅｄ  ＩｎＮ  ｎａｎｏｗｉｒｅｓ」  Ｎａｎｏｓｃａｌｅ，  ２０１６，  ８，  ２０９７−２１０６．
［２７］  Ｇ．  Ｌｉｕ，  Ｅ．  Ａｂｄｅｌ−Ｒａｈｍａｎ，  Ｄ．  Ｂａｎ，  Ｐｅｒｆｏｒｍａｎｃｅ  ｏｐｔｉｍｉｚａｔｉｏｎ  ｏｆ  ｐ−ｎ  ｈｏｍｏｊｕｎｃｔｉｏｎ  ｎａｎｏｗｉｒｅ−ｂａｓｅｄ  ｐｉｅｚｏｅｌｅｃｔｒｉｃ  ｎａｎｏｇｅｎｅｒａｔｏｒｓ  ｔｈｒｏｕｇｈ  ｃｏｎｔｒｏｌ  ｏｆ  ｄｏｐｉｎｇ  ｃｏｎｃｅｎｔｒａｔｉｏｎ．  Ｊ．  Ａｐｐｌ．  Ｐｈｙｓ．，  ２９１５，  １１８，  ０９４３０７．
［２８］  Ｒ．  Ｓ．  Ｄｈａｒ，  Ｌ．  Ｌｉ，  Ｈ．  Ｙｅ，  Ｓ，  Ｇ．  Ｒａｚａｖｉｐｏｕｒ，  Ｘ．  Ｗａｎｇ，  Ｒ．  Ｑ．  Ｙａｎｇ，  Ｄ．  Ｂａｎ，「Ｎａｎｏｓｃｏｐｉｃａｌｌｙ  ｒｅｓｏｌｖｅｄ  ｄｙｎａｍｉｃ  ｃｈａｒｇｅ  ｃａｒｒｉｅｒ  ｄｉｓｔｒｉｂｕｔｉｏｎ  ｉｎ  ｏｐｅｒａｔｉｎｇ  ｉｎｔｅｒｂａｎｄ  ｃａｓｃａｄｅ  ｌａｓｅｒｓ」  Ｌａｓｅｒ  ＆  Ｐｈｏｔｏｎｉｃｓ  Ｒｅｖｉｅｗ，  ２０１５，  ８，  ２２４．
［２９］  Ｒ．  Ｓ．  Ｄｈａｒ，  Ｓ．  Ｇ．  Ｒａｚａｖｉｐｏｕｒ，  Ｅ．  Ｄｕｐｏｎｔ，  Ｃ．  Ｘｕ，  Ｓ．  Ｌａｆｒａｍｂｏｉｓｅ，  Ｚ．  Ｗａｓｉｌｅｗｓｋｉ，  Ｑ．  Ｈｕ，  Ｄ．  Ｂａｎ，「  Ｄｉｒｅｃｔ  Ｎａｎｏｓｃａｌｅ  Ｉｍａｇｉｎｇ  ｏｆ  Ｅｖｏｌｖｉｎｇ  Ｅｌｅｃｔｒｉｃ  Ｆｉｅｌｄ  Ｄｏｍａｉｎｓ  ｉｎ  Ｑｕａｎｔｕｍ  Ｓｔｒｕｃｔｕｒｅｓ」  Ｓｃｉｅｎｔｉｆｉｃ  Ｒｅｐｏｒｔｓ，  ２０１４，  ４，  ７１８３．
［３０］  Ｓ．  Ｆａｔｈｏｌｏｌｏｕｍｉ，  Ｅ．  Ｄｕｐｏｎｔ，  Ｃ．  Ｗ．  Ｉ．  Ｃｈａｎ，  ｅｔｃ．，「Ｔｅｒａｈｅｒｔｚ  ｑｕａｎｔｕｍ  ｃａｓｃａｄｅ  ｌａｓｅｒｓ  ｏｐｅｒａｔｉｎｇ  ｕｐ  ｔｏ  〜２００Ｋ  ｗｉｔｈ  ｏｐｔｉｍｉｚｅｄ  ｏｓｃｉｌｌａｔｏｒ  ｓｔｒｅｎｇｔｈ  ａｎｄ  ｉｍｐｒｏｖｅｄ  ｉｎｊｅｃｔｉｏｎ  ｔｕｎｎｅｌｉｎｇ」  Ｏｐｔｉｃｓ  Ｅｘｐｒｅｓｓ，  ２０１２，  ２０，  ３８６６．
［３１］  Ｊｕｎ  Ｃｈｅｎ，  Ｄａｙａｎ  Ｂａｎ，  Ｍｉｃｈａｅｌ  Ｇ．  Ｈｅｌａｎｄｅｒ，  Ｚｈｅｎｇｈｏｎｇ  ＬｕおよびＰ．  Ｐｏｏｌｅ，「Ｎｅａｒ−ｉｎｆｒａｒｅｄ  ｉｎｏｒｇａｎｉｃ／ｏｒｇａｎｉｃ  ｏｐｔｉｃａｌ  ｕｐｃｏｎｖｅｒｔｅｒ  ｗｉｔｈ  ａｎ  ｅｘｔｅｒｎａｌ  ｅｆｆｉｃｉｅｎｃｙ  ｏｆ  ＞  １００％」  Ａｄｖａｎｃｅｄ  Ｍａｔｅｒｉａｌｓ，  ２０１０，  ２２，  ４９００．
［３２］  Ｊｕｎ  Ｃｈｅｎ，  Ｊｉａｎｃｈｅｎ  Ｔａｏ，  Ｄａｙａｎ  Ｂａｎ，  Ｍ．  Ｇ．  Ｈｅｌａｎｄｅｒ，  Ｚ．  Ｗａｎｇ，  Ｊ．  Ｑｉｕ，  Ｚ．  Ｈ．  Ｌｕ，「Ｏｒｇａｎｉｃ／Ｉｎｏｒｇａｎｉｃ  Ｈｙｂｒｉｄ  Ｐｉｘｅｌｌｅｓｓ  Ｉｍａｇｉｎｇ  Ｄｅｖｉｃｅ」  Ａｄｖａｎｃｅｄ  Ｍａｔｅｒｉａｌｓ，  ２０１２，  ２４，  ３１３８．
［３３］  Ｃｈｅｎｇ−Ｙｉｎｇ  Ｃｈｅｎ，  Ｊｕｎ−Ｈａｎ  Ｈｕａｎｇ，  Ｊｉｎｈｕｉ  Ｓｏｎｇ，  Ｙｕｓｈｅｎｇ  Ｚｈｏｕ，  Ｌｏｎｇ  Ｌｉｎ，  Ｐｏ−Ｃｈｉｅｎ  Ｈｕａｎｇ，  Ｙａｎ  Ｚｈａｎｇ，  Ｃｈｕａｎ−Ｐｕ  Ｌｉｕ，  Ｊｒ−Ｈａｕ  Ｈｅ，およびＺｈｏｎｇ  Ｌｉｎ  Ｗａｎｇ，「Ａｎｉｓｏｔｒｏｐｉｃ  Ｏｕｔｐｕｔｓ  ｏｆ  ａ  Ｎａｎｏｇｅｎｅｒａｔｏｒ  ｆｒｏｍ  Ｏｂｌｉｑｕｅ−Ａｌｉｇｎｅｄ  ＺｎＯ  Ｎａｎｏｗｉｒｅ  Ａｒｒａｙｓ」  ＡＣＳ  Ｎａｎｏ，    ２０１１，  ５，  ６７０７−６７１３．
［３４］  Ｎａｉ−Ｊｅｎ  Ｋｕ，  Ｊｕｎ−Ｈａｎ  Ｈｕａｎｇ，  Ｃｈａｏ−Ｈｕｎｇ  Ｗａｎｇ，  Ｈｓｉｎ−Ｃｈｉａｏ  Ｆａｎｇ，およびＣｈｕａｎ−Ｐｕ  Ｌｉｕ，「Ｃｒｙｓｔａｌ  Ｆａｃｅ−Ｄｅｐｅｎｄｅｎｔ  Ｎａｎｏｐｉｅｚｏｔｒｏｎｉｃｓ  ｏｆ  ａｎ  Ｏｂｌｉｑｕｅｌｙ  Ａｌｉｇｎｅｄ  ＩｎＮ  Ｎａｎｏｒｏｄ  Ａｒｒａｙ」  Ｎａｎｏ  Ｌｅｔｔｅｒｓ，  ２０１２，  １２，  ５６２−５６８．
［３５］  Ｒｕｅｙ−Ｃｈｉ  Ｗａｎｇ，  Ｈｓｉｎ−Ｙｉｎｇ  Ｌｉｎ，  Ｃｈａｏ−Ｈｕｎｇ  Ｗａｎｇ，およびＣｈｕａｎ−Ｐｕ  Ｌｉｕ，「Ｆａｂｒｉｃａｔｉｏｎ  ｏｆ  ａ  ｌａｒｇｅ−ａｒｅａ  Ａｌ−ｄｏｐｅｄ  ＺｎＯ  ｎａｎｏｗｉｒｅ  ａｒｒａｙ  ｐｈｏｔｏｓｅｎｓｏｒ  ｗｉｔｈ  ｅｎｈａｎｃｅｄ  ｐｈｏｔｏｒｅｓｐｏｎｓｅ  ｂｙ  ｓｔｒａｉｎｉｎｇ」  Ａｄｖａｎｃｅｄ  Ｆｕｎｃｔｉｏｎａｌ  Ｍａｔｅｒｉａｌｓ，  ２０１２，  ２２，  ３８７５−３８８１．
［３６］  Ｎａｉ−Ｊｅｎ  Ｋｕ，  Ｃｈａｏ−Ｈｕｎｇ  Ｗａｎｇ，  Ｊｕｎ−Ｈａｎ  Ｈｕａｎｇ，  Ｈｓｉｎ−Ｃｈｉａｏ  Ｆａｎｇ，  Ｐｏ−Ｃｈｉｅｎ  ＨｕａｎｇおよびＣｈｕａｎ−Ｐｕ  Ｌｉｕ，「Ｅｎｅｒｇｙ  Ｈａｒｖｅｓｔｉｎｇ  ｆｒｏｍ  ｔｈｅ  Ｏｂｌｉｑｕｅｌｙ  Ａｌｉｇｎｅｄ  ＩｎＮ  Ｎａｎｏｗｉｒｅ  Ａｒｒａｙ  ｗｉｔｈ  ａ  Ｓｕｒｆａｃｅ  Ｅｌｅｃｔｒｏｎ−Ａｃｃｕｍｕｌａｔｉｏｎ  Ｌａｙｅｒ」  Ａｄｖａｎｃｅｄ  Ｍａｔｅｒｉａｌｓ，  ２０１３，  ２５，  ８６１−８６６．
［３７］  Ｃｈｉａ−Ｈａｏ  Ｔｕ，  Ｗａｉｌｅｏｎｇ  Ｃｈｅｎ，  Ｈｓｉｎ−Ｃｈｉａｏ  Ｆａｎｇ，  Ｙｏｎｈｕａ  Ｔｚｅｎｇ，  Ｃｈｕａｎ−Ｐｕ  Ｌｉｕ，「Ｈｅｔｅｒｏｅｐｉｔａｘｉａｌ  ｎｕｃｌｅａｔｉｏｎ  ａｎｄ  ｇｒｏｗｔｈ  ｏｆ  ｇｒａｐｈｅｎｅ  ｎａｎｏｗａｌｌｓ  ｏｎ  ｓｉｌｉｃｏｎ」  Ｃａｒｂｏｎ，  ２０１３，  ５４，  ２３４−２４０．
［３８］  Ｃｈａｏ−Ｈｕｎｇ  Ｗａｎｇ，  Ｗｅｉ−Ｓｈｕｎ  Ｌｉａｏ，  Ｚｏｎｇ−Ｈｏｎｇ  Ｌｉｎ，  Ｎａｉ−Ｊｅｎ  Ｋｕ，  Ｙｉ−Ｃｈａｎｇ  Ｌｉ，  Ｙｅｎ−Ｃｈｉｈ  Ｃｈｅｎ，  Ｚｈｏｎｇ−Ｌｉｎ  ＷａｎｇおよびＣｈｕａｎ−Ｐｕ  Ｌｉｕ，「Ｏｐｔｉｍｉｚａｔｉｏｎ  ｏｆ  ｔｈｅ  Ｏｕｔｐｕｔ  Ｅｆｆｉｃｉｅｎｃｙ  ｏｆ  ＧａＮ  Ｎａｎｏｗｉｒｅ  Ｐｉｅｚｏｅｌｅｃｔｒｉｃ  Ｎａｎｏｇｅｎｅｒａｔｏｒｓ  ｂｙ  Ｔｕｎｉｎｇ  ｔｈｅ  Ｆｒｅｅ  Ｃａｒｒｉｅｒ  Ｃｏｎｃｅｎｔｒａｔｉｏｎ」  Ａｄｖａｎｃｅｄ  Ｅｎｅｒｇｙ  Ｍａｔｅｒｉａｌｓ，  ２０１４，  ４，  １４００３９２．
［３９］  Ｃｈａｏ−Ｈｕｎｇ  Ｗａｎｇ，  Ｗｅｉ−Ｓｈｕｎ  Ｌｉａｏ，  Ｎａｉ−Ｊｅｎ  Ｋｕ，  Ｙｉ−Ｃｈａｎｇ  Ｌｉ，  Ｙｅｎ−Ｃｈｉｈ  Ｃｈｅｎ，  Ｌｉ−Ｗｅｉ  ＴｕおよびＣｈｕａｎ−Ｐｕ  Ｌｉｕ，「Ｅｆｆｅｃｔｓ  ｏｆ  Ｆｒｅｅ  Ｃａｒｒｉｅｒｓ  ｏｎ  Ｐｉｅｚｏｅｌｅｃｔｒｉｃ  Ｎａｎｏｇｅｎｅｒａｔｏｒｓ  ａｎｄ  Ｐｉｅｚｏｔｒｏｎｉｃ  Ｄｅｖｉｃｅｓ  Ｍａｄｅ  ｏｆ  ＧａＮ  Ｎａｎｏｗｉｒｅ  Ａｒｒａｙｓ」  Ｓｍａｌｌ，  ２０１４，  １０，  ４７１８−４７２５．
［４０］  Ｙｅｎ−Ｙｕ  Ｃｈｅｎ，  Ｃｈａｏ−Ｈｕｎｇ  Ｗａｎｇ，  Ｇｉｉｎ−Ｓｈａｎ  Ｃｈｅｎ，  Ｙｉ−Ｃｈａｎｇ  ＬｉおよびＣｈｕａｎ−Ｐｕ  Ｌｉｕ，「Ｓｅｌｆ−ｐｏｗｅｒｅｄ  ｎ−ＭｇｘＺｎ１−ｘＯ／ｐ−Ｓｉ  ｐｈｏｔｏｄｅｔｅｃｔｏｒ  ｉｍｐｒｏｖｅｄ  ｂｙ  ａｌｌｏｙｉｎｇ−ｅｎｈａｎｃｅｄ  ｐｉｅｚｏｐｏｔｅｎｔｉａｌ  ｔｈｒｏｕｇｈ  ｐｉｅｚｏ−ｐｈｏｔｏｔｒｏｎｉｃ  ｅｆｆｅｃｔ」  Ｎａｎｏ  Ｅｎｅｒｇｙ，  ２０１５，  １１，  ５３３−５３９．
［４１］  Ｃｈａｏ−Ｈｕｎｇ  Ｗａｎｇ，  Ｋｕｎ−Ｙｕ  Ｌａｉ，  Ｙｉ−Ｃｈａｎｇ  Ｌｉ，  Ｙｅｎ−Ｃｈｉｈ  Ｃｈｅｎ，およびＣｈｕａｎ−Ｐｕ  Ｌｉｕ，「Ｕｌｔｒａｓｅｎｓｉｔｉｖｅ  Ｔｈｉｎ−Ｆｉｌｍ−Ｂａｓｅｄ  ＡｌｘＧａ１ｘＮ  Ｐｉｅｚｏｔｒｏｎｉｃ  Ｓｔｒａｉｎ  Ｓｅｎｓｏｒｓ  ｖｉａ  Ａｌｌｏｙｉｎｇ−Ｅｎｈａｎｃｅｄ  Ｐｉｅｚｏｅｌｅｃｔｒｉｃ  Ｐｏｔｅｎｔｉａｌ」  Ａｄｖａｎｃｅｄ  Ｍａｔｅｒｉａｌｓ，  ２０１５，  ２７，  ６２８９−６２９５．
［４２］  Ｄａｙａｎ  Ｂａｎ，  Ｇｕｏｃｈｅｎｇ  Ｌｉｕ，共に２０１７年５月１１日に出願された「Ｃａｓｃａｄｅ−ｔｙｐｅ  ｈｙｂｒｉｄ  ｅｎｅｒｇｙ  ｃｅｌｌｓ  ｆｏｒ  ｄｒｉｖｉｎｇ  ｗｉｒｅｌｅｓｓ  ｓｅｎｓｏｒｓ」同時係属のカナダ特許出願第２，９６７，００４号および米国特許仮出願第６２／６０２，８９５号
【図１】
2021502566.tif 000003
【図２】
2021502566.tif 000004
【図３】
2021502566.tif 000005
【図４】
2021502566.tif 000006
【図５】
2021502566.tif 000007
【図６】
2021502566.tif 000008
【図７】
2021502566.tif 000009
【図８】
2021502566.tif 000010
【図９】
2021502566.tif 000011
【図１０】
2021502566.tif 000012
【図１１】
2021502566.tif 000013
【図１２】
2021502566.tif 000014
【国際調査報告】
2021502566.tif 000015
2021502566.tif 000016